(57)【要約】【課題】酸化チタンなどの高反射性顔料を含有した層と、反射率の高いアルミニウム金属蒸着層を含む多層シートによって、光線または熱線を反射させる反射シートを得る場合において、蒸着層のところでの剥離の拡大をくい止める反射シートを得ることを目的としている。【解決手段】本発明は、片面にアルミニウムの蒸着層を設け一方向にスリットした蒸着フィルムと、それとは直角方向から、スリットした透明フィルムとで織ったクロス布と、反射性を有する白色フィルムとを、前記クロス布の蒸着フィルムの蒸着面を内側にして、前記白色フィルムと直接またはラミ材を介してラミネートした反射シートを提供する。【選択図】図１
2015191002.tif 000002
【特許請求の範囲】
【請求項１】
片面にアルミニウムの蒸着層を設け一方向にスリットした蒸着フィルムとそれとは直角方向からスリットした透明フィルムとで織ったクロス布と、反射性を有する白色フィルムとを、前記クロス布の蒸着フィルムの蒸着面を内側にして、前記白色フィルムと直接またはラミ材を介してラミネートしたことを特徴とした反射シート。
【請求項２】
前記蒸着フィルムの蒸着表面に保護層を設けたことを特徴とした請求項１の反射シート。
【請求項３】
前記白色フィルムに調湿機能を有する無機粉体を添加し、前記クロス布と直接張り合わせたことを特徴とした請求項１または２の反射シート。
【発明の詳細な説明】
【技術分野】
【０００１】
本発明は、反射シートに関するものである。
【背景技術】
【０００２】
反射シートは、太陽光または地表からの光線または熱線を反射させるシートで、テントや農業用に使用されている。
【０００３】
特許文献１では、酸化チタンなどの高反射性顔料を含有した層と、反射率の高いアルミニウムなどの金属層の複層シートによって、熱線を反射させて遮光させるシートを得ることが記載されている。そして金属層が蒸着層の場合、金属蒸着フィルムの蒸着面に、高反射性顔料を含有した樹脂層を接着剤で積層することが記載されている。
【先行技術文献】
【特許文献】
【０００４】
【特許文献１】特開平３−２４８８４０号公報
【発明の開示】
【発明が解決しようとする課題】
【０００５】
ところで、特許文献１の反射シートのように、金属蒸着フィルムの金属蒸着層（以下蒸着層ともいう）として反射率の高いアルミニウムを使用し、蒸着面に、酸化チタンなどの高反射性顔料を含有した樹脂層を接着剤等で積層した場合、金属蒸着フィルムの蒸着されたアルミニウムの蒸着層は、蒸着されるフィルムとの密着が強固ではない場合があり、蒸着層と蒸着されるフィルムとのあいだで剥がれやすく、また蒸着されたアルミニウムの膜厚は非常に薄いため、剥がれた部分の蒸着アルミニウムの膜が腐食して、高反射性顔料を含有した樹脂層と、金属蒸着フィルムのフィルムとのあいだでの剥離が大きな面積で進行する場合がある。
【０００６】
本発明は、上記の課題を解決させるためになされたもので、酸化チタンなどの高反射性顔料を含有した樹脂層と、反射率の高いアルミニウム金属蒸着層を含む多層シートによって、光線または熱線を反射させる反射シートを得る場合において、高反射性顔料を含有した樹脂層と、金属蒸着フィルムのフィルムとのあいだでの剥離の拡大をくい止める反射シートを得ることを目的としている。  
【課題を解決するための手段】
【０００７】
本発明は、上記の課題を解決するために、下記の反射シートを提供するものである。
（１）片面にアルミニウムの蒸着層を設け一方向にスリットした蒸着フィルムとそれとは直角方向からスリットした透明フィルムとで織ったクロス布と、反射性を有する白色フィルムとを、前記クロス布の蒸着フィルムの蒸着面を内側にして、前記白色フィルムと直接またはラミ材を介してラミネートしたことを特徴とした反射シート。
（２）前記蒸着フィルムの蒸着表面に保護層を設けたことを特徴とした（１）の反射シート。
（３）前記白色フィルムに調湿機能を有する無機粉体を添加し、前記クロス布と直接張り合わせたことを特徴とした（１）または（２）の反射シート。
【発明の効果】
【０００８】
高反射性樹脂層と、アルミニウム蒸着層を含む多層シートによって、光線または熱線を反射させる反射シートを得る場合において、アルミニウム蒸着層を有する蒸着フィルムがスリットされているので、高反射性顔料を含有した樹脂層と、金属蒸着フィルムのフィルムとのあいだでの反射シートの剥離の拡大をくい止める反射シートを得ることができる。
【図面の簡単な説明】
【０００９】
【図１】本発明の反射シートを示している。
【図２】本発明の別の反射シートの断面図を示している。
【図３】本発明の別の反射シートの断面図を示している。
【図４】本発明の別の反射シートの断面図を示している。
【図５】本発明の別の反射シートの断面図を示している。
【発明を実施するための形態】
【００１０】
本発明に述べる蒸着フィルムは、フィルムの片面に蒸着によりアルミニウム金属を設けたもので、蒸着フィルムのフィルム厚さは１０μｍから１００μｍ程度、蒸着フィルムの蒸着層の厚さは１０オングストロームから１０００オングストローム程度のものが使用できる。
この蒸着フィルムのフィルムとしては、ポリオレフィン、ポリエステル、ポリアミド、ポリカーボネート、アクリル樹脂等の連続製膜性に優れた透明なプラスチックフィルムが使用できる。
特に、一軸配向または二軸配向フィルムは、寸法安定性、機械的性質、耐熱性、透明性、電気的性質などに優れた性質を有することから好ましい。また、必要に応じ本発明の趣旨を損なわない範囲で他の粒子、例えばカオリン、タルク、二酸化ケイ素、炭酸カルシウム、二酸化チタン、ゼオライト、酸化アルミニウム等を少量配合してもよい。また、耐候剤、帯電防止剤、潤滑剤、抗酸化剤等を配合してもよい。
また、フィルムの蒸着密着性を改善するために、例えば、表面のコロナ放電処理、紫外線照射処理、プラズマ処理などを行う表面活性化法、酸、アルカリ、アミン水溶液などの薬剤による表面エッチング法、あるいは、フィルム表面に接着性を有するアクリル樹脂、ポリエステル樹脂、ウレタン樹脂、ポリオレフィン樹脂などの各種樹脂をプライマー層として設けてもよい。
【００１１】
本発明に述べる保護層は、フィルム表面に設けた蒸着によるアルミニウム金属の耐食性、耐酸化性を改善するための層で、アクリル樹脂、ポリエステル樹脂、ウレタン樹脂、ポリオレフィン樹脂、シリコーン樹脂、フッ素樹脂などの各種樹脂をコーテング等により被覆することができる。また、ポリエチレン等で押出によるラミネートにより被覆してもよい。
【００１２】
本発明に述べるクロス布は、スリットした蒸着フィルムを一方向にし、それとは直角方向をスリットした透明フィルムとで織ったもので、通常は透明フィルムが縦糸方向、蒸着フィルムが横糸方向となる。スリット幅は２ｍｍから２０ｍｍ程度となる。透明なフィルムは、蒸着フィルムに使用される透明なプラスチックが使用できる。
【００１３】
本発明に述べる白色フィルムは、樹脂に白色無機粉体を添加しフィルム化した場合と、樹脂に白色無機粉体を添加したペーストをフィルム表面にコーテングした場合と、フィルムにボイドを形成して白色化したものとを含む。ボイド形成物質としては、白色無機粉体、有機粉体または非相溶樹脂を用い、延伸させて内部に多数の空洞を設ける方法で、非相溶樹脂を用いる方法としては、主樹脂とは非相溶の熱可塑性樹脂を含有させる。白色フィルムのフィルム厚さとしては、１０μｍから１００μｍ程度のものが使用できる。
白色フィルムの耐光性という点では、紫外線吸収剤、光安定化剤が含まれていることが好ましい。紫外線吸収剤としては、ベンゾトリアゾール、ベンゾフェノンなどが使用できる。光安定化剤としては、ヒンダードアミンなどが使用できる。
【００１４】
白色フィルムの白色無機粉体としては、例えば、硫酸バリウム、二酸化チタン、二酸化ケイ素、炭酸カルシウムなどの粒子を用いることができる。白色無機粉体は、どのような粒子形状でもあってもよく、例えば、板状、球状であってもよい。白色無機粉体は、分散性を向上させるために表面処理を行ってあってもよい。特に、調湿機能を付与したい場合には、水酸化アルミニウム、炭酸カルシウム、シリカゲル、活性白土、ゼオライト、酸化カルシウム、塩化カルシウム、酸化亜鉛、チタン酸バリウム、硫酸マグネシウム、酸化アルミニウム、みょうばん石などから選ぶことができる。特に、炭酸カルシウムが、コストの点で好ましい。
白色無機粉体の平均粒径は、好ましくは０．１〜３．０μｍ、さらに好ましくは０．２〜２．５μｍ、特に好ましくは０．３〜２．０μｍである。この範囲の平均粒径の粉体を用いることで、樹脂中に適度に分散させることができ、粉体の凝集が起こりづらく、表面に粗大突起のない光反射層を得ることができる。同時に、光反射層の表面が適切な範囲の光沢度にすることができる。
【００１５】
有機粉体としては、例えば、ポリエステル樹脂、ベンゾグアナミンのようなポリアミド系樹脂粒子、ポリウレタン樹脂、アクリル樹脂、メタクリル樹脂、ポリアミド樹脂、ポリエチレン樹脂、ポリプロピレン樹脂、ポリ塩化ビニル樹脂、ポリ塩化ビニリデン樹脂、ポリスチレン樹脂、ポリ酢酸ビニル樹脂、フッ素系樹脂、シリコーン樹脂粒子、及びそれらの中空粒子などなどから選ぶことができる。これらの樹脂は単独で用いてもよく、あるいは２種以上の共重合体もしくは混合物としたものを用いてもよい。
【００１６】
本発明に述べるラミ材は、被ラミネート物どうしを貼り合わせる材料で、接着剤、熱溶融したポリエチレン、エチレン−オレフィン共重合体等の熱可塑性樹脂を軟化溶融させ糊状にしたものが使用できる。
【００１７】
本発明に述べるラミネートは、蒸着フィルムの蒸着面を内側にして、白色フィルムと直接またはラミ材を介して圧着して張り合わせることで、ドライラミネート、押出しラミネート、ホットメルトラミネート、サーマルラミネートなど通常の方法が利用できる。溶液、ホットメルト、溶融したポリエチレンなどの接着材をラミ材とする方法のほか、サーマルラミネートのようにラミ材なしで熱をかけて圧着する方法が利用できる。
また、白色フィルムに調湿機能を有する無機粉体を添加し、クロス布に直接張り合わせる方法がこのサーマルラミネート方法で、白色フィルムに調湿機能を有効に機能させることができる。
【００１８】
以下、本発明の実施の形態を図面に基づいて説明する。
【００１９】
図１は、本発明の反射シートを示している。図１（ａ）は上面図、図１（ｂ）は断面図を示している。片面にアルミニウムを蒸着し蒸着層１ａを設け、一方向にスリットした蒸着フィルム１と、それとは直角方向からスリットした透明フィルム２とで織ったクロス布３と、反射性を有する白色フィルム４とを、クロス布３の蒸着フィルム１の蒸着面を内側にして、白色フィルム４とラミ材５を介してラミネートした反射シートを示している。図１の白色フィルム４は、樹脂に白色無機粉体を添加しフィルム化した場合を示している。
【００２０】
本発明の反射シートは、使用方法において、白色フィルム４側、クロス布３側の向きは特に限定はなくまた、どちら側を地表側にしてもよいが、蒸着フィルム１の蒸着のアルミニウム金属の耐食性、耐酸化性の点で、クロス布３側を地表側にしたほうがよい。白色フィルム４側を地表側にすると、太陽光が白色フィルム４で反射されて、光が二度蒸着層１ａを通過することになるのでアルミニウム金属の劣化が早まる場合がある。
【００２１】
図２は、本発明の別の反射シートの断面図を示している。
図１との違いは、白色フィルム４として樹脂に白色無機粉体を添加しフィルム化する代わりに、樹脂に白色無機粉体を添加したペーストをベースフィルム４ａ表面にコーテングしたコーテング層４ｂを設けた場合を示している点である。コーテング層４ｂを設ける方法は、ベースフィルム４ａの製品強度のばらつきが少ないため、反射シートの強度のばらつきが改善される点で好ましい。
【００２２】
図３は、本発明の別の反射シートの断面図を示している。
図１、２との違いは、サーマルラミネートとしてラミ材なしで熱をかけて圧着した場合を示している点である。この場合特に、ラミネート時に熱圧着ローラの表面をフッ素樹脂加工などして剥離性を改善したほうがよい場合がある。白色フィルム４として、樹脂に白色無機粉体を添加しフィルム化した場合と、樹脂に白色無機粉体を添加したペーストをフィルム表面にコーテングした場合と、フィルムにボイドを形成して白色化したものなど特に限定なく使用できるが、樹脂に白色無機粉体を添加したペーストをフィルム表面にコーテングした場合のように、コーテング材がラミ材の代用とすることにより、ラミネート時に熱圧着ローラの表面をフッ素樹脂加工などして剥離性を改善しなくてもよい場合がある。
【００２３】
図４は、本発明の別の反射シートの断面図を示している。図４（ａ）はラミ材５がある場合、図４（ｂ）はラミ材５がない場合を示している。
図１〜３との違いは、蒸着フィルム１の蒸着層１ａの表面に、保護層１ｂを設けている点である。保護層１ｂを設けたことにより、アルミニウム蒸着金属の耐食性、耐酸化性を改善することができる。
【００２４】
図５は、本発明の別の反射シートの断面図を示している。図５（ａ）は蒸着フィルム１の蒸着層１ａの表面に、保護層１ｂがない場合、図５（ｂ）は保護層１ｂがある場合を示している。
図１〜４との違いは、白色フィルム４として調湿機能を有する無機粉体４ｃを添加してフィルム化し、クロス布３に直接張り合わせる場合を示している点である。こうすることにより、湿気が反射シート内を透過しやすくなる。
【符号の説明】
【００２５】
１…蒸着フィルム、１ａ…蒸着層、１ｂ…保護層、２…透明フィルム、３…クロス布、４…白色フィルム、４ａ…ベースフィルム、４ｂ…コーテング層、４ｃ…調湿機能を有する無機粉体、５…ラミ材
【図１】
2015191002.tif 000003
【図２】
2015191002.tif 000004
【図３】
2015191002.tif 000005
【図４】
2015191002.tif 000006
【図５】
2015191002.tif 000007